(57)【要約】摩耗させる性質がある粒子を含む懸濁液のスクリーニング用スクリーンバスケットが、スクリーン通路を備えるベース材料からなる環状壁、ならびに、ベース材料より硬く環状壁を覆い通常クロムである材料からなる耐磨耗性外層を備える。少なくとも１つの摩耗表示層が環状壁上、環状壁と外層の間に付けられ、外層の少なくとも一部分が摩耗表示層まで摩耗された時、表示するようになっている。【特許請求の範囲】
【請求項１】
スクリーン通路を備えるベース材料からなる環状壁、ならびに、該ベース材料より硬く該環状壁を覆う材料からなる耐磨耗性外層を備え、少なくとも１つの摩耗表示層が該環状壁上、該環状壁と該外層の間に付けられ、該外層の少なくとも一部分が該摩耗表示層まで摩耗された時、表示するようになっていることを特徴とする、摩耗させる性質がある粒子を含む懸濁液のスクリーニング用スクリーンバスケット。
【請求項２】
前記摩耗表示層が、前記外層の少なくとも一部分が該摩耗表示層まで摩耗された場合、視覚的に表示するようになっている請求項１に記載のスクリーンバスケット。
【請求項３】
前記摩耗表示層が前記外層の色と異なる色を有する請求項２に記載のスクリーンバスケット。
【請求項４】
前記摩耗表示層および前記外層がクロムからなり、該摩耗表示層が該外層より薄い請求項３に記載のスクリーンバスケット。
【請求項５】
前記摩耗表示クロム層の厚さが最大で５０μｍであり、前記クロムの外層の厚さが最少で１００μｍである請求項４に記載のスクリーンバスケット。
【請求項６】
前記摩耗表示層が黒色であり前記外層が明るい色、あるいはこの逆である請求項３から５のいずれか一項に記載のスクリーンバスケット。
【請求項７】
前記外層の少なくとも一部分が前記摩耗表示層まで摩耗された場合に、該摩耗表示層がシグナル物質を放出するようになっている請求項１に記載のスクリーンバスケット。
【請求項８】
前記シグナル物質が化学的シグナル物質または放射性シグナル物質である請求項７に記載のスクリーンバスケット。
【請求項９】
前記摩耗表示層が相対的に薄いクロム層を備え、シグナル物質が該薄いクロム層上に、該薄いクロム層と、好ましくは相対的に厚いクロム層を備える、前記外層との間に備えられる請求項７または８に記載のスクリーンバスケット。
【請求項１０】
前記摩耗表示クロム層の厚さが最大で５０μｍであり、前記クロムの外層の厚さが最少で１００μｍである請求項９に記載のスクリーンバスケット。
【請求項１１】
スクリーンバスケットから受容された流れに前記シグナル物質が含まれている時に該シグナル物質を感知するセンサにより特徴づけられる請求項７から１０のいずれか一項に記載のスクリーンバスケット。
【請求項１２】
前記摩耗表示層が、前記外層の電気抵抗と異なる電気抵抗をもつ材料を含む請求項１に記載のスクリーンバスケット。
【請求項１３】
前記摩耗表示層が前記外層の電気抵抗より小さい抵抗をもつ材料を含む請求項１２に記載のスクリーンバスケット。
【請求項１４】
前記摩耗表示層が銅または銀材料を含む請求項１３に記載のスクリーンバスケット。
【請求項１５】
前記環状壁上に、該環状壁と前記摩耗表示層との間に備えられる比較的薄いクロム層により特徴づけられる請求項１２から１４のいずれかに記載のスクリーンバスケット。
【請求項１６】
前記外層が比較的厚いクロム層を含む請求項１２から１５のいずれかに記載のスクリーンバスケット。
【請求項１７】
前記摩耗表示クロム層の厚さが最大で５０μｍであり、前記クロムの外層の厚さが最少で１００μｍである請求項１５および１６に記載のスクリーンバスケット。
【請求項１８】
前記スクリーンバスケットの端部間の電気抵抗を測定するようになっている抵抗計により特徴づけられる請求項１２から１７のいずれかに記載のスクリーンバスケット。
【発明の詳細な説明】
【技術分野】
【０００１】
本発明は、摩耗させる性質がある粒子を含む繊維懸濁液のような懸濁液の、スクリーニング用スクリーンバスケットに関する。このスクリーンバスケットは、スクリーン通路を備えるベース材料からなる環状壁、ならびに、ベース材料より硬く、環状壁を被覆する材料からなる耐摩耗性外層を備える。
【背景技術】
【０００２】
この種のスクリーンバスケットをもつ従来のスクリーンでは、耐摩耗性外層は通常、クロムからなり、約１５０μｍの厚さであり、一方ベース材料は通常、ステンレス鋼からなる。クロム層のおかげで、スクリーンバスケットを使用場所から取り出し、新しいクロム層を付けるか、あるいは可能性として削り落とさなければならなくなるまでのスクリーンバスケットの運転時間はかなり長くなる。試験によりベース材料はクロム層より６倍速く摩耗することが実証され、このために、スクリーンバスケットにこのような耐摩耗性のクロムの外層があることの経済的利点は、かなり大きい。
【０００３】
クロム層が少なくとも部分的にベース材料に達するまで摩耗した時、クロム層を新しくすることにより、スクリーンバスケットの寿命をかなり長くすることができる。しかし、スクリーンを運転中に、クロム層をいつ更新するかを決めるのは困難である。クロム層の寿命は多くのプロセスパラメータにより影響を受け、さらにこれらのパラメータは運転中にしばしば変わるので、クロム層の予想寿命を推定するのは、実際には不可能である。このようなプロセスパラメータは、摩耗粒子の濃度、粒子の種類（砂、フィラー、結束繊維（ｓｈｉｖｅｓ）およびプラスチック粒子など）、繊維濃度ならびに流れである。
【０００４】
現在、摩耗してしまったクロム層の発生は、スクリーニングプロセスが悪影響を受けて、例えば、スクリーンの能力が低下した時、あるいは、不良品が許容できないレベルまで増えた時に初めて検出されるのが普通である。しかし、このようなスクリーニングプロセスの能力低下を生じさせるのがスクリーンバスケットのベース材料の摩耗であるために、スクリーニングプロセスが悪影響を受けた時にだけ、使用場所からスクリーンを取り出すことは非常に不利である。この場合、クロム層を更新する前に、スクリーン通路を形作るベース材料の、普通なら存在するプロフィールを回復するために、まずスクリーンバスケットを機械加工しなければならない。
【０００５】
スクリーンバスケットに新しくクロム層を付ける前にそれを機械加工する必要を無くす１つの方法は、スクリーンを時々使用場所から取り出して、それを目視検査するためにスクリーンバスケットを分解することである。しかし、ステンレス鋼からなるベース材料がクロム層の色によく似た色であるために、クロム層の摩耗を目視で評価することは困難である。さらに、多くの場合、摩耗はスクリーンバスケットの表面にわたって一様ではなく、ある部分は非常に摩耗しているが、他の部分はまったく摩耗していないことがある。したがって、クロム層の摩耗を目視で正確に評価することは困難であろう。
【発明の開示】
【発明が解決しようとする課題】
【０００６】
本発明の目的は、スクリーンバスケットのベース材料を機械加工する必要なしに、いつ耐摩耗性材料層を更新すべきかを判断することがそれによれば容易である、上記で検討されたようなスクリーンバスケットを提供することである。
【課題を解決するための手段】
【０００７】
この目的は、少なくとも１つの摩耗表示層が、環状壁上、環状壁と外層の間に備えられ、外層の少なくとも一部分が摩耗表示層まで摩耗された時、表示するようになっていることを特徴とする、最初に記載されたようなスクリーンバスケットにより実現される。
【発明を実施するための最良の形態】
【０００８】
本発明の一実施形態によれば、摩耗表示層は、外層の少なくとも一部分が摩耗表示層まで摩耗された時、視覚的に表示するようになっている。好ましくは、摩耗表示層は外層と色が異なっている。例えば、摩耗表示層が黒色であり、外層は明るい色であり、あるいはその逆である。結果として、外層の摩耗の目視検査を容易に実施することができる。摩耗表示層と外層は、有利にはクロムからなるが、摩耗表示層は外層より薄い。摩耗表示層がクロムからなるということのおかげで、外層を貫く摩耗が発見されるまでに、ベース材料が摩耗される恐れなしに、いくらかの時間的な余裕がある。
【０００９】
本発明の別の実施形態によれば、外層の少なくとも一部分が摩耗表示層まで摩耗された時に、摩耗表示層は、化学的シグナル物質あるいは放射性シグナル物質を放出するようになっている。スクリーンバスケットから受容された流れにシグナル物質が含まれている時に、センサが、好ましくは、この物質を感知するように配置されている。結果として、スクリーンバスケット運転中に、外層の摩耗を表示することができる。適切には、摩耗表示層は、相対的に薄いクロム層を備え、シグナル物質は、この薄いクロム層上、この薄いクロム層と、好ましくは相対的に厚いクロム層を含む外層との間に付けられる。
【００１０】
本発明のさらなる実施形態によれば、摩耗表示層は外層の電気抵抗と異なる電気抵抗をもつ材料を含む。結果として、スクリーンバスケットの端部間の電気抵抗は、スクリーンバスケット表面のある部分で外層が摩耗されてしまい、そして今度は露出した摩耗表示層が摩耗され始めた時に、急速に変化するであろう。したがって、外層の摩耗は、好ましくは、スクリーンバスケットの端部間の電気抵抗を測定するようになっている抵抗計の助けにより、スクリーンバスケットの電気抵抗の変化を測定することにより検出される。摩耗表示層は、外層の抵抗より電気抵抗が低い材料、例えば銅または銀材料を含みうる。外層を貫く摩耗が検出される前にベース材料が摩耗し始めるのを防ぐために、比較的薄いクロム層が、適切には、環状壁上、環状壁とこの摩耗表示層の間に付けられる。
【００１１】
本発明の前記の実施形態のすべてにおいて、外層は、適切には、比較的厚く、少なくとも１００μｍの厚さのクロム層を含み、一方、摩耗表示層は、適切には、大きくても５０μｍの厚さのクロム層を含む。
【手続補正書】
【提出日】平成15年2月17日(2003.2.17)
【手続補正１】
【補正対象書類名】特許請求の範囲
【補正対象項目名】全文
【補正方法】変更
【補正の内容】
【特許請求の範囲】
【請求項１】
スクリーン通路を備えるベース材料からなる環状壁、ならびに、該ベース材料より硬く該環状壁を覆う材料からなる耐磨耗性外層を備え、少なくとも１つの摩耗表示層が該環状壁上、該環状壁と該外層の間に付けられ、該外層の少なくとも一部分が該摩耗表示層まで摩耗された時、視覚的に表示するか、あるいはシグナル物質を放出することにより表示するようになっていることを特徴とする、摩耗させる性質がある粒子を含む懸濁液のスクリーニング用スクリーンバスケット。
【請求項２】
前記摩耗表示層が前記外層の色と異なる色を有し、このために該外層の少なくとも一部分が該摩耗表示層まで摩耗された時、該摩耗表示層が視覚的に表示される請求項１に記載のスクリーンバスケット。
【請求項３】
前記摩耗表示層および前記外層がクロムからなり、該摩耗表示層が該外層より薄い請求項２に記載のスクリーンバスケット。
【請求項４】
前記摩耗表示クロム層の厚さが最大で５０μｍであり、前記クロムの外層の厚さが最少で１００μｍである請求項３に記載のスクリーンバスケット。
【請求項５】
前記摩耗表示層が黒色であり前記外層が明るい色、あるいはこの逆である請求項２から４のいずれか一項に記載のスクリーンバスケット。
【請求項６】
前記外層の少なくとも一部分が前記摩耗表示層まで摩耗された場合に、該摩耗表示層が化学的シグナル物質または放射性シグナル物質を放出するようになっている請求項１に記載のスクリーンバスケット。
【請求項７】
前記摩耗表示層が、シグナル物質を放出することにより表示するようになっており、相対的に薄いクロム層を備え、該シグナル物質が、該薄いクロム層上に、この層と、好ましくは相対的に厚いクロム層とを備える前記外層との間に付けられる請求項１または６に記載のスクリーンバスケット。
【請求項８】
前記摩耗表示クロム層の厚さが最大で５０μｍであり、前記クロムの外層の厚さが最少で１００μｍである請求項７に記載のスクリーンバスケット。
【請求項９】
前記摩耗表示層がシグナル物質を放出することより表示するようになっており、スクリーンバスケットから受容された流れに該シグナル物質が含まれている時に、該シグナル物質を感知するセンサが備わっている請求項１および請求項６から８のいずれか一項に記載のスクリーンバスケット。
【国際調査報告】
2005529723.tif 000002
2005529723.tif 000003